(57)【特許請求の範囲】
【請求項１】
離型シート上に転写層を有する転写シートであって、
前記離型シートが、
基材と、
前記基材の一方の面上に部分的に設けられ、バインダー樹脂及びマット剤を含有し、前記バインダー樹脂が熱可塑性樹脂を含む凹凸層と、
前記凹凸層上、及び、前記凹凸層が形成されていない前記基材上に設けられる離型層と、を含み、
前記バインダー樹脂中の前記熱可塑性樹脂の割合が９５質量％以上であり、
前記凹凸層が、前記バインダー樹脂１００質量部に対し、前記マット剤を５０質量部以上１８０質量部以下で含有する、転写シート。
【請求項２】
前記離型層と前記転写層とが接触する、請求項１に記載の転写シート。
【請求項３】
前記凹凸層に含まれる前記マット剤の平均粒径が、０．５μｍ以上２０μｍ以下である、請求項１または請求項２に記載の転写シート。
【請求項４】
前記離型層の厚みが０．５μｍ以上５０μｍ以下である、請求項１乃至請求項３のいずれか１項に記載の転写シート。
【請求項５】
前記離型層が、熱硬化性樹脂組成物の硬化物及び電離放射線硬化性樹脂組成物の硬化物の少なくとも一方を含む、請求項１乃至請求項４のいずれか１項に記載の転写シート。
【請求項６】
前記離型層が、平均粒径が０．５μｍ以上６０μｍ以下のマット剤を、前記離型層の樹脂成分１００質量部に対し０．１質量部以上１０質量部以下の割合で含む、請求項１乃至請求項５のいずれか１項に記載の転写シート。
【請求項７】
前記熱可塑性樹脂が、アクリル樹脂またはセルロース系樹脂である、請求項１乃至請求項６のいずれか１項に記載の転写シート。
【請求項８】
請求項１乃至請求項７のいずれか１項に記載の転写シートの前記転写層を被着体と接着し、前記被着体上に前記転写シートを積層する工程と、
前記転写シートの前記離型シートを剥離して、前記被着体上に前記転写層を転写する工程と、を含む、加飾成形品の製造方法。
【発明の詳細な説明】
【技術分野】
【０００１】
本発明は、転写シート、及び、該転写シートを用いた加飾成形品を製造する方法に関する。
【背景技術】
【０００２】
従来、家庭用電化製品、自動車内装品、及び雑貨品等の分野において、製品の表面に、文字や絵柄等の装飾を施すことにより、高い機能性や意匠性を発現させてきた。製品表面を装飾する方法として、転写法が知られている。転写法とは、基材上に、剥離層、図柄層、接着層等からなる転写層を形成した転写シートを用い、加熱加圧して転写シートを被転写物に密着させた後、基材を剥離して、被転写物表面に転写層のみを転写して装飾を行う方法である。【０００３】
意匠として艶消し感が求められる製品では、微細な凹凸を有するマット層を設けた転写シートを用いて装飾が行われる。特許文献１及び特許文献２には、基材上に部分的にマット層を設けた転写シートを用いて、表面で部分的に艶消し感が異なる成形品を製造する方法が開示されている。
【先行技術文献】
【特許文献】
【０００４】
【特許文献１】特許３０１７１７５号公報
【特許文献２】特許４８８５２８１号公報
【発明の概要】
【発明が解決しようとする課題】
【０００５】
特許文献１及び特許文献２の記載の方法では、マット層に熱硬化性樹脂を用いている。マット層の硬化度が不十分であると、マット層と離型層との密着性が低下し、剥離した後で保護層上に離型層が部分的に残留すること（転写不良）が問題となっていた。【０００６】
本発明は、このような実情に鑑みてなされたものであり、加飾成形品に艶差のある意匠を付与することが可能であり、転写性が良好である転写シートを提供することを目的とする。また、本発明の転写シートを用いることにより、加飾成形品に艶差のある意匠を付与し得るとともに、転写不良の発生を抑制することができる加飾成形品の製造方法を提供することを目的とする。
【課題を解決するための手段】
【０００７】
上記課題を解決するために、本発明は、以下の［１］〜［７］を提供する。
［１］離型シート上に転写層を有する転写シートであって、前記離型シートが、基材と、前記基材の一方の面上に部分的に設けられ、バインダー樹脂及びマット剤を含有し、前記バインダー樹脂が熱可塑性樹脂を含む凹凸層と、前記凹凸層上、及び、前記凹凸層が形成されていない前記基材上に設けられる離型層と、を含む、転写シート。
［２］前記離型層と前記転写層とが接触する、［１］に記載の転写シート。
［３］前記マット剤の平均粒径が、０．５μｍ以上２０μｍ以下である、［１］または［２］に記載の転写シート。
［４］前記離型層の厚みが０．５μｍ以上５０μｍ以下である、［１］〜［３］のいずれかに記載の転写シート。
［５］前記離型層が、熱硬化性樹脂組成物の硬化物及び電離放射線硬化性樹脂組成物の硬化物の少なくとも一方を含む、［１］〜［４］のいずれかにに記載の転写シート。
［６］前記凹凸層が、前記バインダー樹脂１００質量部に対し、前記マット剤を５０質量部以上１８０質量部以下で含有する、［１］〜［５］のいずれかに記載の転写シート。
［７］［１］〜［６］のいずれかに記載の転写シートの前記転写層を被着体と接着し、前記被着体上に前記転写シートを積層する工程と、前記転写シートの前記離型シートを剥離して、前記被着体上に前記転写層を転写する工程と、を含む、加飾成形品の製造方法。
【発明の効果】
【０００８】
本発明の転写シートは、離型層と凹凸層との密着性を良好にすることができ、加飾成形品に艶差のある意匠を付与し得る。本発明の転写シートを用いることにより、加飾成形品の製造過程で離型シートを剥離する際に、離型層と凹凸層との間での剥離を抑制することができる。この結果、転写不良の発生を抑制することができる。
【図面の簡単な説明】
【０００９】
【図１】本発明の転写シートの一実施形態を示す断面概略図である。
【図２】本発明の転写シートを用いて製造された加飾成形品の断面概略図である。
【発明を実施するための形態】
【００１０】
［転写シート］
本発明は、離型シート上に転写層を有する転写シートであって、前記離型シートが、基材と、前記基材の一方の面上に部分的に設けられ、バインダー樹脂及びマット剤を含有し、前記バインダー樹脂が熱可塑性樹脂を含む凹凸層と、前記凹凸層上、及び、前記凹凸層が形成されていない前記基材上に設けられる離型層と、を含む。
【００１１】
図１は、本発明の転写シートの一実施形態を示す断面概略図である。図１の転写シート１０は、離型シート２０と、転写層３０とを含む。
図１において、離型シート２０は、基材２２の一方の面上に設けられる凹凸層２４と、基材２２及び凹凸層２４上に形成される離型層２６と、を含む。
図１において、転写層３０は、離型シート２０側から順に、保護層３２、印刷層３６及び接着層３８を備える。保護層３２と離型層２６とは接触する。転写層３０は更に、保護層３２と印刷層３６との間にプライマー層３４を有していても良い。
【００１２】
図１に示すように、凹凸層２４は、基材２２の一方の面上に部分的に、所定のパターンで形成される。すなわち、転写シート１０は、基板２２の面内に、凹凸層２４が形成された領域（図１中、符号Ａ）と、凹凸層が形成されていない領域（図１中、符号Ｂ）とを有する。領域Ａは、基板２２の面内に複数設けられることが好ましい。凹凸層２４のパターンに対応して、離型層２６及び保護層３２にパターンが形成されている。
転写シートの各層について、以下で詳細に説明する。なお、本明細書中の「ＡＡ〜ＢＢ」との数値範囲の表記は、「ＡＡ以上ＢＢ以下」であることを意味する。
【００１３】
〔離型シート〕
＜基材＞
基材の形態は、シート状及びフィルム状のいずれであっても良い。
基材としては、ポリエチレン、ポリプロピレンなどのポリオレフィン系樹脂、ポリ塩化ビニル、ポリ塩化ビニリデン、ポリビニルアルコール、エチレン・酢酸ビニル共重合体、エチレン・ビニルアルコール共重合体などのビニル系樹脂、ポリエチレンテレフタレート、ポリエチレンナフタレート、ポリブチレンテレフタレートなどのポリエステル系樹脂、ポリ（メタ）アクリル酸メチル、ポリ（メタ）アクリル酸エチルなどのアクリル系樹脂、ポリスチレン等のスチレン系樹脂、ナイロン６又はナイロン６６などで代表されるポリアミド系樹脂などの樹脂からなるプラスチックフィルムが挙げられる。
これらのプラスチックフィルムの中では、耐熱性、寸法安定性に優れる２軸延伸ポリエステルフィルムが好適である。
【００１４】
基材の厚みは、１２〜１５０μｍであることが好ましく、２５〜１００μｍであることがより好ましい。
また、基材の表面には、凹凸層及び離型層との接着性を高めるために、コロナ放電処理、酸化処理等の物理的な処理や、アンカー剤又はプライマーと呼ばれる塗料の塗布を予め行ってもよい。
【００１５】
＜凹凸層＞
凹凸層は、基材の一方の面上の少なくとも一部に設けられる。凹凸層を部分的に形成することにより、保護層の表面（保護層と離型層との界面）に凹凸層に起因した凹凸形状を付与することができる。本発明の転写シートを用いることにより、保護層面内で艶差があるパターンの意匠が付与された加飾成形品を製造することができる。
【００１６】
本発明では、凹凸層は、バインダー樹脂及びマット剤を含有し、該バインダー樹脂が熱可塑性樹脂を含むことを要する。
熱硬化性樹脂で凹凸層を形成する場合、凹凸層を硬化させた後に離型層を形成するので、凹凸層と離型層との密着が悪くなる。このため、被着体に転写する際に、凹凸層と離型層との間で剥離し、離型層が加飾成形品に残存する場合がある。また、硬化収縮により凹凸層の形状が乱れ、加飾成形品としたときに艶消し部分の意匠性が悪くなる恐れがある。
また、凹凸層形成時に熱硬化性樹脂を完全に硬化させないで、凹凸層上に離型層を形成する場合に、硬化の程度によって離型層形成用塗布液に含まれる溶剤により凹凸層が膨潤する可能性が有る。これにより、加飾成形品としたときに艶消し部分の意匠性が悪くなる恐れがある。
本発明では熱可塑性樹脂をバインダー樹脂の主成分として凹凸層を形成することにより、離型層と凹凸層との密着性を良好にすることができる。この結果、本発明の転写シートを用いて転写する際に、離型層と転写層（保護層）との間の剥離強度の差を生じにくくすることができ、剥離性を良好にすることができる。また、熱可塑性樹脂を用いれば、硬化収縮や溶剤による膨潤の影響がないため凹凸形状が滑らかとなり、加飾成形品としたときの外観を良好にすることもできる。本発明において、バインダー樹脂は実質的に熱可塑性樹脂からなることが好ましい。本発明において、「実質的に」とは、バインダー樹脂中の熱可塑性樹脂の割合が９５％以上、好ましくは９８％以上、より好ましくは１００％であることを意味する。
【００１７】
凹凸層の乾燥後の厚みは、好ましくは０．５μｍ以上５０μｍ以下、より好ましくは０．５μｍ以上２５μｍ以下、更に好ましくは０．５μｍ以上１０μｍ以下である。なお、凹凸層の厚みとは、凹凸層の任意の２０箇所の厚みを走査型電子顕微鏡（ＳＥＭ）で計測した平均値とする。
【００１８】
基板面内での凹凸層の面積割合は、１％以上であることが好ましく、５％以上であることがより好ましく、１０％以上であることが更に好ましい。また、該面積割合は、９９％以下であることが好ましく、９５％以下であることがより好ましく、９０％以下であることが更に好ましい。
【００１９】
熱可塑性樹脂としては、例えば、ポリプロピレン、ポリエチレン等のポリオレフィン樹脂、ポリエステル樹脂、ポリカーボネート樹脂、アクリロニトリル−ブタジエン−スチレン樹脂（以下、「ＡＢＳ樹脂」とも称する。）、アクリル樹脂、塩化ビニル樹脂、セルロース系樹脂などが使用される。本発明においては、上記列挙した樹脂を単独で、又は複数種を組み合わせて用いることができる。
これらの中で、マット剤の分散性、離型層との密着性の観点から、アクリル樹脂及びセルロース系樹脂であることが好ましい。また、後述する保護層などの形成の際に電離放射線を使用する場合でも、アクリル樹脂及びセルロース系樹脂は電離放射線に対する安定性を有するため好適に使用することができる。アクリル樹脂としては、特に制限されないが、例えば、（メタ）アクリル酸エステルの単独重合体、２種以上の異なる（メタ）アクリル酸エステルモノマーの共重合体、又は（メタ）アクリル酸エステルと他のモノマーとの共重合体が挙げられる。（メタ）アクリル樹脂として、より具体的には、ポリ（メタ）アクリル酸メチル、ポリ（メタ）アクリル酸エチル、ポリ（メタ）アクリル酸プロピル、ポリ（メタ）アクリル酸ブチル、（メタ）アクリル酸メチル−（メタ）アクリル酸ブチル共重合体、（メタ）アクリル酸エチル−（メタ）アクリル酸ブチル共重合体、エチレン−（メタ）アクリル酸メチル共重合体、スチレン−（メタ）アクリル酸メチル共重合体等の（メタ）アクリル酸エステルなどが挙げられる。セルロース樹脂としては、ニトロセルロース樹脂などが挙げられる。
【００２０】
上記の熱可塑性樹脂は、重量平均分子量が１０，０００以上２００，０００以下であることが好ましく、３０，０００以上１５０，０００以下であることがより好ましい。上記分子量範囲とすることにより、凹凸層形成用塗工液の調整が容易であるとともに、凹凸層の形状安定性を良好にすることができる。なお、ここでの「重量平均分子量」は、ゲルパーミッションクロマトグラフィー（ＧＰＣ）で測定したポリスチレン換算の重量平均分子量を意味する。
【００２１】
凹凸層に含有するマット剤は、平均粒径が０．５μｍ以上であることが好ましい。マット剤の平均粒径が０．５μｍ以上であることにより、凹凸層に起因する凹凸形状が保護層に形成されやすくなる。保護層に十分な大きさの凹凸形状を付与するために、マット剤の平均粒径は１．０μｍ以上であることが好ましく、３．０μｍ以上であることがより好ましく、５．０μｍ以上であることが更に好ましい。また、加飾成形品としたときに、凹凸層による凹凸形状が付与された領域での印刷層の視認性や、凹凸層の形成のしやすさを考慮すると、マット剤の平均粒径は２０μｍ以下であることが好ましく、１５μｍ以下であることがより好ましく、１０μｍ以下であることが更に好ましい。
【００２２】
凹凸層の厚みに対するマット剤の平均粒径の比率は、１以上であることが好ましく、１．２以上であることがより好ましく、１．４以上であることが更に好ましい。該比率が上記数値を満たすことにより、加飾成形品の十分な艶消し効果を付与することができる。一方、マット剤の平均粒径に対して凹凸層が薄いと、マット剤が凹凸層から脱落する場合があることから、マット剤の保持性を考慮すると該比率は１０以下であることが好ましく、８以下であることがより好ましく、６以下であることが更に好ましい。
本明細書において、平均粒径は、層の厚み方向の断面を、加速電圧３．０ｋＶ、拡大倍率５万倍の条件にて走査型電子顕微鏡（ＳＥＭ）で観察し、無作為に選択した１００個の粒子の非凝集体について測定した粒子径の平均値（算術平均径）である。
【００２３】
マット剤は、無機粒子であっても良く、有機粒子であっても良い。
無機粒子としては、例えば、シリカ、アルミナ、クレー、タルク、珪藻土、ゼオライト、炭酸カルシウム、硫酸バリウム、酸化亜鉛、酸化チタン、ガラスビーズなどが挙げられる。また、有機粒子としては、各種の合成樹脂粒子、例えば、メラミン樹脂、ベンゾグアナミン樹脂、ベンゾグアナミン／メラミン／ホルマリン縮合物、アクリル樹脂、ウレタン樹脂、スチレン樹脂等が挙げられ、これらの１種又は２種を混合して用いることもできる。粒子の形状は球形であってもよいし、不定形であってもよい。
特に、シリカ粒子は、加飾成形品の表面のマット感を良好にするとともに、生産コストが低いという利点があることから好ましい。
【００２４】
マット剤は、バインダー樹脂１００質量部（固形分）に対し、５０質量部以上１８０質量部以下（固形分）で含有していることが好ましい。５０質量部以上とすることで、凹凸層表面、及び、凹凸層上の離型層の表面に、適度な微細凹凸形状を形成することができる。この結果、加飾成形品に所望の艶消し意匠を付与することが可能となる。熱硬化性樹脂とマット剤とを含む凹凸層を形成する場合、層の柔軟性が低いため、加飾成形品の製造過程で凹凸層にクラックが入り形状が乱れ、加飾成形品としたときの艶消し部分の意匠性が悪くなる恐れがある。このような事情から、熱硬化性樹脂を用いる場合はマット剤の添加量を多くすることができないという事情があった。本発明では、凹凸層を熱可塑性樹脂で形成することにより、マット剤を上記配合量としても凹凸層に柔軟性があり、加飾成形品の製造過程で凹凸層の形状が保持されたと考えられる。
凹凸形状の形成性を考慮すると、マット剤の含有量は、７５質量部以上であることがより好ましく、９０質量部以上であることが更に好ましい。１８０質量部以下とすることで、凹凸層の膜強度の低下を抑制し、転写シート製造過程及び加飾成形品の製造過程で凹凸形状を維持することができる。また、離型シートを剥離する際に剥離強度を略均一として、転写不良を抑制することができる。更に、加飾成形品としたときに印刷層の視認性が良好となる。マット剤の含有量は、１６０質量部以下であることがより好ましく、１４０質量部以下であることが更に好ましい。
【００２５】
凹凸層の形成パターンは、後述する印刷層のパターンに応じて適宜選択されることが好ましい。パターンとしては、例えば、木目、石目、布目、砂目、円、四角形、多角形、幾何学模様、文字等がある。
【００２６】
凹凸層の形成では、まず、バインダー樹脂である熱可塑性樹脂及びマット剤に、必要に応じて、添加剤を加え、適当な溶媒を添加した凹凸層形成用塗工液を調整する。この塗工液を、基材上にグラビア印刷法、スクリーン印刷法などの公知の手段により塗布し、乾燥させて、凹凸層を形成する。
【００２７】
＜離型層＞
離型層は、凹凸層上及び基材上に設けられる。凹凸層が設けられている領域では、図１に示すように、離型シートは、厚み方向に基材、凹凸層、離型層の順で構成されている。これに対し、凹凸層が設けられていない領域では厚み方向に基材、離型層の順で構成されている。
離型層の基材と反対側の面は、凹凸層上に形成された領域（図１中、符号Ａ）と、凹凸層が形成されていない領域（図１中、符号Ｂ）とで、異なる表面凹凸形状を有している。つまり、離型層の基材と反対側の面に、凹凸層のパターンに対応したパターンが形成されている。
【００２８】
離型層の樹脂成分は、保護層との接着力が低く、基材から転写層を容易に剥離し得る材料であれば特に限定されない。例えば、熱硬化性樹脂組成物の硬化物、電離放射線硬化性樹脂組成物の硬化物が挙げられる。具体的には、フッ素系樹脂、シリコーン系樹脂、アクリル系樹脂、ポリエステル系樹脂、ポリカーボネート系樹脂、ポリオレフィン系樹脂、ポリスチレン系樹脂、ポリウレタン系樹脂、塩化ビニル−酢酸ビニル系共重合体樹脂等が挙げられる。これら樹脂成分の中でも、強度に優れるとともに、瞬時に硬化するため正確かつ精密な形状を付与できる電離放射線硬化性樹脂組成物の硬化物が好ましく、電子線硬化性樹脂組成物の硬化物がより好ましい。
【００２９】
電離放射線硬化性樹脂とは、電離放射線を照射することにより、架橋、硬化する樹脂のことであり、電離放射線硬化性官能基を有するものである。ここで、電離放射線硬化性官能基とは、電離放射線の照射によって架橋硬化する基であり、（メタ）アクリロイル基、ビニル基、アリル基等のエチレン性二重結合を有する官能基等が好ましく挙げられる。また、電離放射線とは、電磁波又は荷電粒子線のうち、分子を重合あるいは架橋し得るエネルギー量子を有するものを意味し、通常、紫外線（ＵＶ）又は電子線（ＥＢ）が用いられるが、その他、Ｘ線、γ線等の電磁波、α線、イオン線等の荷電粒子線も含まれる。これらの中でも、特に電子線硬化性樹脂組成物の硬化物がより好ましい。
電離放射線硬化性樹脂としては、具体的には、従来電離放射線硬化性樹脂として慣用されている重合性モノマー、重合性オリゴマーの中から適宜選択して用いることができる。
【００３０】
重合性モノマーとしては、分子中にラジカル重合性不飽和基を持つ（メタ）アクリレート系モノマーが好ましく、中でも多官能性（メタ）アクリレートモノマーが好ましい。
多官能性（メタ）アクリレートモノマーとしては、分子中に２つ以上の電離放射線硬化性官能基を有し、かつ該官能基として少なくとも（メタ）アクリロイル基を有する（メタ）アクリレートモノマーが挙げられる。
耐熱性と成形性との観点から、官能基数は２以上８以下が好ましく、２以上６以下がより好ましく、２以上４以下が更に好ましく、特に２以上３以下が好ましい。これらの多官能性（メタ）アクリレートモノマーは、単独で、又は複数種を組み合わせて用いてもよい。また、これらの多官能性（メタ）アクリレートモノマー１種類以上と後述の重合性オリゴマー１種以上とを混合した組成物として用いても良い。両者を混合した組成物とすることにより硬化物の架橋密度、架橋間分子量等を調整し、硬化物の諸物性を調整することができる。
【００３１】
重合性オリゴマーとしては、例えば、分子中に２つ以上の電離放射線硬化性官能基を有し、かつ該官能基として少なくとも（メタ）アクリロイル基を有する（メタ）アクリレートオリゴマーが挙げられる。例えば、ウレタン（メタ）アクリレートオリゴマー、エポキシ（メタ）アクリレートオリゴマー、ポリエステル（メタ）アクリレートオリゴマー、ポリエーテル（メタ）アクリレートオリゴマー、ポリカーボネート（メタ）アクリレートオリゴマー、アクリル（メタ）アクリレートオリゴマー等が挙げられる。
これらの重合性オリゴマーの官能基数は、耐熱性及び成形性の観点から、２以上８以下のものが好ましく、上限としては、６以下がより好ましく、４以下が更に好ましく、特に３以下が好ましい。
【００３２】
特に、凹凸層との密着性を考慮すると、樹脂成分としてアクリル（メタ）アクリレート系化合物、ウレタン（メタ）アクリレート系化合物であることが好ましい。ここで「（メタ）アクリレート」とは「アクリレート又はメタクリレート」を意味する。樹脂成分は、アクリル（メタ）アクリレート系化合物、ウレタン（メタ）アクリレート系化合物のいずれかであっても良く、これらの混合物であっても良い。アクリル（メタ）アクリレート系化合物及びウレタン（メタ）アクリレート系化合物は、モノマーでも良いし、オリゴマーでも良いし、モノマー及びオリゴマーの混合物であっても良い。
【００３３】
離型層に使用されるモノマー及びオリゴマーの重量平均分子量は、耐熱性及び成形性の観点から、２５０以上３０，０００以下が好ましく、２５０以上２０，０００以下がより好ましく、２５０以上１５，０００以下が更に好ましい。ここで、重量平均分子量は、ＧＰＣ分析によって測定され、かつ標準ポリスチレンで換算された平均分子量である。
【００３４】
樹脂組成物には、必要に応じて、硬化剤、重合開始剤などの添加剤が添加されていても良い。
【００３５】
離型層は、保護層との離型性を向上するために離型剤を含有してもよい。
離型剤としては、合成ワックスや天然ワックス等のワックス類が挙げられる。合成ワックスとしては、ポリエチレンワックスやポリプピレンワックス等のポリオレフィンワックスが挙げられる。また、離型層の硬度向上、離型剤のブリード抑制、粒子の分散性などの観点から、離型剤として、反応性シリコーン等の架橋硬化可能な離型成分を用いることが好ましい。
離型層の全固形分に対する離型剤の質量割合は、０．３〜１０質量％であることが好ましく、０．５〜５質量％であることがより好ましい。
【００３６】
離型層は、離型層表面に形成される凹凸形状が、凹凸層の形状に良好に追従することが厚みであり、かつ、形成しやすく、保護層との剥離性が良好となる厚みであることが好ましい。具体的に、離型層の厚みは、０．５μｍ以上５０μｍ以下であることが好ましく、０．５μｍ以上１０μｍ以下であることがより好ましい。
【００３７】
離型層は、更にマット剤を含んでいても良い。こうすることにより、加飾成形品としたときに、全体的に艶消し感を有しながら、更に領域ごとの艶差を明瞭にすることができる。マット剤としては、凹凸層で使用したものと同じものを使用することができる。特にコストの観点から、シリカ粒子を含むことが好ましい。
【００３８】
離型層がマット剤を含む場合、マット剤の添加量は、凹凸層での添加量よりも少なくすることが好ましい。具体的に、マット剤の添加量は、離型層の樹脂成分１００質量部（固形分）に対し、０．１質量部以上１０質量部以下（固形分）、より好ましくは１．０質量部以上５質量部以下で含有していることが好ましい。添加量を上記範囲とすることにより、加飾成形品に所望の艶消し意匠を与えることができる。
【００３９】
離型層に含まれるマット剤の平均粒径は、０．５μｍ以上であることが好ましく、０．７μｍ以上であることがより好ましい。マット剤の平均粒径が０．５μｍ以上であることにより、離型層による凹凸形状が保護層に形成されやすくなる。離型層に含まれるマット剤の平均粒径は、加飾成形品としたときの印刷層の視認性などを考慮すると、６０μｍ以下であることが好ましく、２５μｍ以下であることがより好ましい。
【００４０】
離型層の厚みに対するマット剤の平均粒径の比率は、１以上であることが好ましく、１．２以上であることがより好ましく、１．４以上であることが更に好ましい。該比率が上記数値を満たすことにより、加飾成形品の十分な艶消し効果を付与することができる。一方、マット剤の平均粒径に対して離型層が薄いと、マット剤が凹凸層から脱落する場合があることから、マット剤の保持性を考慮すると該比率は１０以下であることが好ましく、８以下であることがより好ましく、６以下であることが更に好ましい。
加飾成形品としたときに凹凸層に対応する箇所とその周囲（凹凸層が設けられていなかった箇所）とで艶差がある意匠とするために、凹凸層及び離型層に含まれるマット剤の平均粒径、添加量、及び層厚みに対するマット剤平均粒径の比率は、互いに異ならせることが好ましく、凹凸層が離型層に比してマットな意匠を示す態様がより好ましい。
【００４１】
離型層は、グラビア印刷方式、オフセット印刷方式、凸版印刷方式、シルクスクリーン印刷方式等の公知の印刷方式で形成することができる。
＜その他の層＞
【００４２】
基材とパターン層との間にフィラーを含有する樹脂層（ブロッキング防止層）を形成しても良い。該樹脂層を形成することにより、ロール状の転写フィルムを作製したときにブロッキングを防止することができる。
【００４３】
離型層と反対側の面の基材上に、帯電防止層が設けられていても良い。帯電防止層を設けることにより、転写シートの帯電を抑制できるため、異物付着等を抑制できる。このため、転写作業性を向上することができる。
帯電防止層は、基材と接触していても良いし、帯電防止層と基材との間に上記ブロッキング防止層やプライマー層などを設けても良い。
〔転写層〕
＜保護層＞
保護層は、転写層の離型シート側に設けられる。保護層は、凹凸層上に形成された領域（図１中、符号Ａ）と、凹凸層が形成されていない領域（図１中、符号Ｂ）とで、異なる表面凹凸形状を有している。保護層は、離型層と接触し、基材側の表面が上記離型層の表面と相補的な形状を有することが好ましい。
【００４４】
保護層は硬化性樹脂組成物の硬化物を含むことが好ましい。硬化性樹脂組成物の硬化物としては、熱硬化性樹脂組成物の硬化物、電離放射線硬化性樹脂組成物の硬化物、及び、これらの混合物の硬化物が挙げられ、これらの中でも、保護層の耐擦傷性の観点から電離放射線硬化性樹脂組成物の硬化物が好ましい。また、電離放射線硬化性樹脂組成物の硬化物の中でも、保護層の形成時点で架橋硬化を完了させやすいとの観点から、電子線硬化性樹脂組成物の硬化物が好ましい。
【００４５】
熱硬化性樹脂組成物は、少なくとも熱硬化性樹脂を含む組成物であり、加熱により、硬化する樹脂組成物である。熱硬化性樹脂としては、アクリル樹脂、ウレタン樹脂、フェノール樹脂、尿素メラミン樹脂、エポキシ樹脂、不飽和ポリエステル樹脂、シリコーン樹脂等が挙げられる。熱硬化性樹脂組成物には、これら硬化性樹脂に、必要に応じて硬化剤が添加される。
【００４６】
電離放射線硬化性樹脂としては、具体的には、従来電離放射線硬化性樹脂として慣用されている重合性モノマー、重合性オリゴマーの中から適宜選択して用いることができる。
【００４７】
重合性モノマーとしては、分子中にラジカル重合性不飽和基を持つ（メタ）アクリレート系モノマーが好ましく、中でも多官能性（メタ）アクリレートモノマーが好ましい。
多官能性（メタ）アクリレートモノマーとしては、分子中に２つ以上の電離放射線硬化性官能基を有し、かつ該官能基として少なくとも（メタ）アクリロイル基を有する（メタ）アクリレートモノマーが挙げられ、アクリロイル基を有するアクリレートモノマーが好ましい。これらの重合性オリゴマーは、単独で、又は複数種を組み合わせて用いてもよい。
重合性モノマーの官能基数は２以上８以下が好ましく、２以上６以下がより好ましく、２以上４以下が更に好ましく、特に２以上３以下が好ましい。
【００４８】
重合性オリゴマーとしては、例えば、分子中に２つ以上の電離放射線硬化性官能基を有し、かつ該官能基として少なくとも（メタ）アクリロイル基を有する（メタ）アクリレートオリゴマーが挙げられる。例えば、ウレタン（メタ）アクリレートオリゴマー、エポキシ（メタ）アクリレートオリゴマー、ポリエステル（メタ）アクリレートオリゴマー、ポリエーテル（メタ）アクリレートオリゴマー、ポリカーボネート（メタ）アクリレートオリゴマー、アクリル（メタ）アクリレートオリゴマー等が挙げられる。
【００４９】
これらの重合性オリゴマーは、単独で、又は複数種を組み合わせて用いてもよい。
重合性オリゴマーの中でもポリカーボネート（メタ）アクリレートオリゴマーが好ましい。ポリカーボネート（メタ）アクリレートオリゴマーは、主鎖にカーボネート結合を有し、かつ末端または側鎖に（メタ）アクリレート基を有するものであれば特に制限されず、ポリカーボネート骨格を有するウレタン（メタ）アクリレートオリゴマーであるポリカーボネート系ウレタン（メタ）アクリレートオリゴマーであってもよい。
これらの重合性オリゴマーの官能基数は、耐熱性及び成形性の観点から、２以上８以下のものが好ましく、上限としては、６以下がより好ましく、４以下が更に好ましく、特に３以下が好ましい。
【００５０】
電離放射線硬化性樹脂は、上記多官能性（メタ）アクリレート等とともに、その粘度を低下させる等の目的で、単官能性（メタ）アクリレートを適宜併用することができる。これらの単官能性（メタ）アクリレートは、単独で、又は複数種を組み合わせて用いてもよい。
【００５１】
保護層に使用されるモノマー及びオリゴマーの重量平均分子量は、耐熱性及び成形性の観点から、２５０以上３０，０００以下が好ましく、２５０以上２０，０００以下がより好ましく、２５０以上１５，０００以下が更に好ましい。
【００５２】
保護層中には、有機粒子及び無機粒子等の粒子を実質的に含有しないことが好ましい。保護層中に粒子を含有しないことにより、下層となる印刷層の絵柄を視認しやすくすることができる。
保護層中に粒子を実質的に含有しないとは、保護層の全固形分の１質量％以下であることを意味し、好ましくは０．１質量％以下、より好ましくは０．０１質量％以下、さらに好ましくは０質量％である。
【００５３】
保護層は、硬化性樹脂組成物の硬化物以外の樹脂成分として、更に熱可塑性樹脂を含有していてもよい。保護層が熱可塑性樹脂を含むことにより、成形時のクラックを抑制し、成形性を良好にすることができる。熱可塑性樹脂は、アクリル系樹脂、ポリエステル系樹脂、ウレタン系樹脂等の汎用の樹脂を用いることができる。
熱可塑性樹脂の含有量は、保護層の全固形分の０．１〜２０質量％であることが好ましく、０．５〜１０質量％であることがより好ましく、１〜５質量％であることがさらに好ましい。
【００５４】
保護層の厚みは、表面硬度及び成形性のバランスの観点から、０．５〜３０μｍであることが好ましく、１〜２０μｍであることがより好ましく、１〜１０μｍであることがさらに好ましい。
【００５５】
保護層は、グラビア印刷方式、オフセット印刷方式、凸版印刷方式、シルクスクリーン印刷方式等の公知の印刷方式で形成することができる。
【００５６】
なお、保護層を形成する時点で熱硬化性樹脂組成物及び／又は電離放射線硬化性樹脂組成物を完全硬化させてもよいが、成形性の観点から、保護層を形成する時点では熱硬化性樹脂組成物及び／又は電離放射線硬化性樹脂組成物を未硬化又は半硬化の状態にしておき、被着体に転写した後に熱硬化性樹脂組成物及び／又は電離放射線硬化性樹脂組成物の硬化を進行させ、完全硬化させてもよい。
【００５７】
＜印刷層＞
印刷層は、加飾成形品に所望の意匠性を付与するための層である。
印刷層のパターンは任意であり、例えば、木目、石目、布目、砂目、円、四角形、多角形、幾何学模様、文字、ベタ印刷等が挙げられる。
【００５８】
印刷層は、ポリビニル系樹脂、ポリエステル系樹脂、アクリル系樹脂、ポリビニルアセタール系樹脂、セルロース系樹脂等のバインダー樹脂と、顔料及び／又は染料とを含むことが好ましい。
印刷層の厚みは、意匠性の観点から０．５〜４０μｍが好ましく、１〜３０μｍがより好ましい。
【００５９】
印刷層は、グラビア印刷方式、オフセット印刷方式、凸版印刷方式、シルクスクリーン印刷方式等の公知の印刷方式で形成することができる。
【００６０】
＜接着層＞
接着層は、樹脂成形体等である被着体と、転写層との接着性を良好にする役割を有する。なお、保護層と被着体との接着性が良好な場合は、接着層を設けなくてもよい。
【００６１】
接着層は、被着体の素材に適した接着性を有する樹脂を使用することが好ましい。例えば、被着体の材質がアクリル系樹脂の場合は、アクリル系樹脂を用いることが好ましい。また、被着体の材質がポリフェニレンオキサイド・ポリスチレン系樹脂、ポリカーボネート系樹脂、スチレン系樹脂の場合は、これらの樹脂と親和性のあるアクリル系樹脂、ポリスチレン系樹脂、ポリアミド系樹脂などを使用することが好ましい。さらに、被着体の材質がポリプロピレン樹脂の場合は、塩素化ポリオレフィン樹脂、塩素化エチレン−酢酸ビニル共重合体樹脂、環化ゴム、クマロンインデン樹脂を使用することが好ましい。
接着層には、紫外線吸収剤、赤外線吸収剤等の添加剤を配合してもよい。
接着層の厚みは、０．１〜１０μｍであることが好ましく、０．５〜５μｍであることがより好ましい。
【００６２】
接着層は、グラビア印刷方式、オフセット印刷方式、凸版印刷方式、シルクスクリーン印刷方式等の公知の印刷方式で形成することができる。
【００６３】
＜プライマー層＞
プライマー層は、保護層と印刷層との密着性を向上するために、必要に応じて設けられる層である。
【００６４】
プライマー層は、主に樹脂成分を含むことが好ましい。また、プライマー層の樹脂成分は、インモールド成形等の高温環境に置かれる場合において、耐熱性を付与することを考慮して、硬化性樹脂組成物の硬化物を含むことが好ましい。
硬化性樹脂組成物としては、熱硬化性樹脂組成物、電離放射線硬化性樹脂組成物が挙げられる。プライマー層の熱硬化性樹脂組成物及び電離放射線硬化性樹脂組成物は、保護層の熱硬化性樹脂組成物及び電離放射線硬化性樹脂組成物として例示したものと同様のものを使用することができる。
特に、プライマー層は、熱硬化性樹脂組成物の硬化物を含むことが好ましい。熱硬化性樹脂組成物としては、例えば、ポリエーテルポリオール、ポリエステルポリオール、アクリルポリオール等の各種ポリオール化合物と、イソシアネート化合物等の硬化剤とを含む２液硬化型ウレタン樹脂、が挙げられる。
【００６５】
プライマー層の厚みは、０．１〜６μｍであることが好ましく、０．５〜５μｍであることがより好ましい。
プライマー層は１層構成としても良いが、層間の密着性等を考慮して２つ以上の層を積層させた構成とすることもできる。
【００６６】
プライマー層は、グラビア印刷方式、オフセット印刷方式、凸版印刷方式、シルクスクリーン印刷方式等の公知の印刷方式で形成することができる。
【００６７】
［加飾成形品］
本発明の転写シートを用いて製造される加飾成形品を、図２を用いて説明する。図２は加飾成形品の断面概略図である。加飾成形品４０は、被着体４２と、被着体を被覆する転写層３０とを有する。図２において、転写層３０は、被着体側から順に、接着層３８、印刷層３６、プライマー層３４及び保護層３２を備える。保護層３２が加飾成形品４０の最表層に位置する。
【００６８】
＜被着体＞
被着体は、樹脂からなる樹脂成型体である。被着体の形状は、平板状であってもよいし、曲面等を有する三次元形状であってもよい。また、被着体は有色であってもよい。
【００６９】
樹脂成形体は、熱可塑性樹脂または熱硬化性樹脂から形成することができる。
加飾成形品をインモールド成形により製造する場合には、樹脂成形体として熱可塑性樹脂を用いることが好ましい。このような熱可塑性樹脂としては、ポリスチレン系樹脂、ポリオレフィン系樹脂、ＡＢＳ樹脂（耐熱ＡＢＳ樹脂を含む）、ＡＳ樹脂、ＰＣ／ＡＢＳ系樹脂、ＰＣ／ＡＳ系樹脂、ＡＮ樹脂、ポリフェニレンオキサイド系樹脂、ポリカーボネート系樹脂、ポリアセタール系樹脂、アクリル系樹脂、ポリエチレンテレフタレート系樹脂、ポリブチレンテフタレート系樹脂、ポリスルホン系樹脂、およびポリフェニレンサルファイド系樹脂等が挙げられる。
【００７０】
＜保護層＞
本発明の加飾成形品における保護層は、離型シートの離型層の表面形状と略相補的な凹凸形状を有することが好ましい。この凹凸形状は、凹凸層のパターンに対応した形状となる。例えば、保護層の表面は、凹凸層に対応する箇所（図２中、符号Ａ’）において微小な凹凸形状を有している。このため、凹凸層に対応する箇所（図２中、符号Ａ’）は、その周囲（図２中、符号Ｂ’）に対してマット感がある低艶の領域となっている。すなわち、本発明の加飾成形品は、面内で艶差が異なるパターンを有している。本発明において、符号Ｂ’の領域は、必ずしも光沢がある必要はない。符号Ａ’の領域よりも符号Ｂ’の領域の方が高艶であり、艶差が明瞭であれば、領域Ｂ’はマット感を有していても良い。
【００７１】
［加飾成形品の製造方法］
本発明の加飾成形品は、（１）上記の転写シートの転写層を、接着層を介して被着体と接着し、被着体上に転写シートを積層する工程と、（２）転写シートの離型シートを剥離して、被着体上に転写層を転写する工程と、を含む。
【００７２】
本発明の転写シートは、特にインモールド成形（射出成形同時転写加飾法）による加飾成形品の製造に好適に適用される。本発明によれば、三次元曲面などの複雑な表面形状を有する樹脂成型体の表面に、艶差があるパターンを転写することができる。
【００７３】
インモールド成形による加飾成形品の製造方法の一実施態様は、以下の工程を有する。
（Ｓ１）転写シートの転写層側をインモールド成形用金型の内側に向けて配置する工程と、
（Ｓ２）上記インモールド成形用金型内に被着体用の樹脂を射出注入する工程と、
（Ｓ３）転写シートと、上記樹脂とを一体化させて、樹脂成形体（被着体）の表面上に転写シートを積層させた積層体を形成する工程と、
（Ｓ４）積層体を金型から取り出した後、または、樹脂成形体を金型から取り出すと同時に、転写シートの離型シートを剥離する工程。
【００７４】
本発明では、凹凸層のバインダー樹脂を熱可塑性樹脂としているため、離型層と凹凸層との密着性に優れる。このため、加飾成形品の製造において離型シートを剥離する際に、凹凸層と離型層との界面での剥離を防止することができるとともに、剥離強度を略均一にすることができる。この結果、転写不良の発生を抑制することができる。
【実施例】
【００７５】
次に、本発明を実施例により、さらに詳細に説明するが、本発明は、この例によってなんら限定されるものではない。
下記の測定及び評価の雰囲気は、温度は２３℃±５℃、湿度４０〜６５％とした。また、対象サンプルを前記雰囲気に３０分以上晒してから、測定及び評価を行った。【００７６】
１．評価・測定
１−１．意匠性評価
実施例及び比較例で作製した加飾成形品について、凹凸層がある領域と凹凸層のない領域との艶差の有無を以下の基準で評価した。
２点：艶差が明瞭であるもの
１点：艶差があるものの、「２点」の評価より艶差の明瞭性が劣るもの
０点：艶差が感じられないもの
２０人の被験者が評価を行い、平均点を算出した。各加飾成形品の意匠性を下記基準で評価した。
Ａ：平均点が１．８以上のもの
Ｂ＋：平均点が１．４以上１．８未満のもの
Ｂ：平均点が１．０以上１．４未満のもの
Ｃ：平均点が１．０未満のもの
１−２．剥離性評価
実施例及び比較例の転写シートについて、それぞれ転写シートから離型シートを剥離した。離型シートが容易に剥がれ、転写層側に離型層が残存していないものを２点、離型シートが剥がれにくいが、転写層側に離型層が残存していないものを１点、離型シートが剥がれにくく、転写層上に離型層の残存が認められたものを０点とした。１０枚の離型シートについて剥離性評価を行い、平均点を算出した。各転写シートの剥離性を下記基準で評価した。
Ａ：平均点が１．５以上のもの
Ｂ：平均点が１．０以上１．５未満のもの
Ｃ：平均点が１．０未満のもの【００７７】
２．塗布液の調整
２−１．凹凸層用塗布液の調整
下記処方の凹凸層用塗布液を作製した。
（１）凹凸層用塗布液１
ニトロセルロース樹脂（熱可塑性樹脂、重量平均分子量：５０，０００）  １００質量部
マット剤（不定形シリカ、平均粒径５．０μｍ）  １００質量部
溶剤（酢酸エチル）  適量
（２）凹凸層用塗布液２
アクリル樹脂（熱可塑性樹脂、重量平均分子量：１００，０００）  １００質量部
マット剤（不定形シリカ、平均粒径５．０μｍ）  １００質量部
溶剤（酢酸エチル）  適量
（３）凹凸層用塗布液３
ニトロセルロース樹脂（熱可塑性樹脂、重量平均分子量：５０，０００）  １００質量部
マット剤（不定形シリカ、平均粒径１．０μｍ）  １００質量部
溶剤（酢酸エチル）  適量
（４）凹凸層用塗布液４
ニトロセルロース樹脂（熱可塑性樹脂、重量平均分子量：５０，０００）  １００質量部
マット剤（不定形シリカ、平均粒径０．５μｍ）  １００質量部
溶剤（酢酸エチル）  適量
（５）凹凸層用塗布液５
ニトロセルロース樹脂（熱可塑性樹脂、重量平均分子量：５０，０００）  １００質量部
マット剤（不定形シリカ、平均粒径２０μｍ）  １００質量部
溶剤（酢酸エチル）  適量
（６）凹凸層用塗布液６
ニトロセルロース樹脂（熱可塑性樹脂、重量平均分子量：５０，０００）  １００質量部
マット剤（不定形シリカ、平均粒径５．０μｍ）  ５０質量部
溶剤（酢酸エチル）  適量
（７）凹凸層用塗布液７
ニトロセルロース樹脂（熱可塑性樹脂、重量平均分子量：５０，０００）  １００質量部
マット剤（不定形シリカ、平均粒径５．０μｍ）  １８０質量部
溶剤（酢酸エチル）  適量【００７８】
２−２．離型層用塗布液の調整
下記処方の離型層用塗布液を作製した。
（１）離型層用塗布液１
２官能ウレタンアクリレート（重量平均分子量：８，０００）  ８５質量部
３官能アクリレート（重量平均分子量：３００）  １５質量部
電子線硬化性シリコーン系化合物  １質量部
溶剤（メチルエチルケトン）  適量
（２）離型層用塗布液２
４官能アクリルアクリレート（重量平均分子量：１０,０００）  １００質量部
電子線硬化性シリコーン系化合物  １質量部
溶剤（メチルエチルケトン）  適量
（３）離型層用塗布液３
２官能ウレタンアクリレート（重量平均分子量：８,０００）  ８５質量部
３官能アクリレート  （重量平均分子量：３００）１５質量部
マット剤（不定形シリカ、平均粒径２．０μｍ）  １０質量部
溶剤（メチルエチルケトン）  適量【００７９】
２−３．保護層用塗布液の調整
下記処方の保護層用塗布液を作製した。
２官能ウレタンアクリレート（重量平均分子量：１０,０００）  ９５質量部
３官能アクリレートモノマー（重量平均分子量：３００）  ５質量部
溶剤（メチルエチルケトン）  適量【００８０】
２−４．プライマー層用塗布液の調整
下記処方のプライマー層用塗布液を作製した。
＜プライマー層用塗布液＞
アクリルポリオール（水酸基価：８０ｍｇＫＯＨ／ｇ、Ｔｇ：９０℃）  １００質量部
ＸＤＩ（ｍ−キシリレンジイソシアナート）  １０質量部
溶剤（メチルエチルケトン）  適量【００８１】
３．転写シートの作製
（実施例１）
基材（厚み７５μｍの二軸延伸ポリエチレンテレフタレートフィルム）の一方の上に、凹凸層用塗布液１を塗布し、乾燥させて、厚み２μｍの凹凸層を形成した。凹凸層は木目導管パターンとした。
次いで、基材上及び凹凸層上に、離型層用塗布液１を塗布し、１６５ＫｅＶ、７Ｍｒａｄ（７０ｋＧｙ）の条件で電子線を照射して、厚み３μｍの離型層を形成した。
次いで、離型層上に、保護層用塗布液を塗布し、１６５ＫｅＶ、５Ｍｒａｄ（５０ｋＧｙ）の条件で電子線を照射して、厚み３μｍの保護層を形成した。
次いで、保護層上に、プライマー層用塗布液１を塗布、乾燥し、厚み２μｍのプライマー層を形成した。
次いで、プライマー層上に、茶褐色インキ（アクリル系樹脂組成物）をグラビア印刷法で塗布し、乾燥し、厚み６μｍの木目模様の印刷層を形成した。
次いで、印刷層上に、熱可塑性樹脂（アクリル系樹脂）を溶剤で希釈した接着剤層用塗布液を塗布、乾燥し、厚み２μｍのヒートシール性を有する接着層を形成した。上記の工程により、実施例１の転写シートを得た。【００８２】
（実施例２）
凹凸層用塗布液２を用いたこと以外は実施例１と同様の工程で、実施例２の転写シートを作製した。【００８３】
（実施例３）
離型層用塗布液２を用いたこと以外は実施例１と同様の工程で、実施例３の転写シートを作製した。【００８４】
（実施例４）
離型層用塗布液３を用いたこと以外は実施例１と同様の工程で、実施例４の転写シートを作製した。【００８５】
（実施例５）
離型層の厚みを０．５μｍにしたこと以外は実施例１と同様の工程で、実施例５の転写シートを作製した。【００８６】
（実施例６）
離型層の厚みを２０μｍにしたこと以外は実施例１と同様の工程で、実施例６の転写シートを作製した。【００８７】
（実施例７）
凹凸層用塗布液３を用いたこと以外は実施例１と同様の工程で、実施例７の転写シートを作製した。【００８８】
（実施例８）
凹凸層用塗布液４を用いたこと以外は実施例１と同様の工程で、実施例８の転写シートを作製した。【００８９】
（実施例９）
凹凸層用塗布液５を用いたこと以外は実施例１と同様の工程で、実施例９の転写シートを作製した。
（実施例１０）
凹凸層用塗布液６を用いたこと以外は実施例１と同様の工程で、実施例１０の転写シートを作製した。
（実施例１１）
凹凸層用塗布液７を用いたこと以外は実施例１と同様の工程で、実施例１１の転写シートを作製した。【００９０】
（比較例１）
比較例１の凹凸層用塗布液として、下記処方の熱硬化性樹脂を含む塗布液を調整した。
基材（厚み７５μｍの二軸延伸ポリエチレンテレフタレートフィルム）の一方の上に、比較例１の凹凸層用塗布液を塗布し、乾燥させた。実施例１と同様に、凹凸層は基材の一部分に形成した。その後、４０℃で９６時間エージングして硬化させ、厚み２．５μｍの凹凸層、及び、厚み３μｍの離型層を形成した。その他の層は、実施例１と同様にして形成し、比較例１の転写シートを得た。
＜比較例１の凹凸層用塗布液＞
アクリルポリオール（水酸基価：８０ｍｇＫＯＨ／ｇ、Ｔｇ：６５℃、固形分：５０％、溶剤：トルエン／酢酸エチル混合溶剤）  ４０質量部
イソシアネート（主成分：ＸＤＩ、固形分７５％、溶剤：酢酸エチル）  １４質量部
マット剤（不定形シリカ、平均粒径５．０μｍ）  ４質量部
溶剤（酢酸エチル）  ４０質量部【００９１】
（比較例２）
凹凸層を設けなかったこと以外は、実施例１と同様の工程で比較例２の転写シートを得た。【００９２】
４．加飾成形品の作製
上下一組のインモールド成形用金型の一方の側に、実施例１〜１１及び比較例１〜２の転写シートをそれぞれ配置した。このとき、接着層が金型の内側（射出樹脂と接する側）を向くように配置した。
次いで、金型を締め、金型内に射出樹脂（ＰＣ／ＡＢＳ樹脂）を注入し、転写シートと射出樹脂を含む射出樹脂層とを一体化させた積層体（１０ｃｍ×１６ｃｍ×厚さ２ｍｍの板状体）を得た。
次いで、金型を開けた後、積層体から転写シートの離型シート（基材〜離型層）を剥がし、実施例１〜１１、比較例１〜２の加飾成形品を得た。【００９３】
４．結果
実施例及び比較例の転写シート及び加飾成形品について、評価結果を表１に示す。【００９４】
【表１】
0006866963.tif 000002
【００９５】
凹凸層に熱可塑性樹脂を用いた実施例１〜１１の転写シートは、いずれも剥離性が良好であった。特に実施例１〜５の加飾成形品は、面内での艶差が明瞭であり、意匠性が良好であった。実施例６〜１１の加飾成形品は、実施例１〜５に劣るものの、使用上問題のない意匠性であった。
一方、凹凸層に熱硬化性樹脂を用いた比較例１の転写シートは、剥離性が悪かった。また、凹凸層部分は硬化収縮によりパターン形状の乱れが確認されたため、意匠性が悪いとの評価となった。
【符号の説明】
【００９６】
１０  転写シート
２０  離型シート
２２  基材
２４  凹凸層
２６  離型層
３０  転写層
３２  保護層
３４  プライマー層
３６  印刷層
３８  接着層
４０  加飾成形品
４２  被着体
【図１】
0006866963.tif 000003
【図２】
0006866963.tif 000004